【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
製品であって、
前記製品は、生体適合性基材上の、ＴｉＯもしくはＴｉＯ２を含有する生体適合性ナノ構造または生体適合性ナノアーキテクチャ
を含み、
前記生体適合性基材の表面の少なくとも一部分は、５ｎｍ〜１００ｎｍの厚さ、または、少なくとも約１、２、３、４、５、６、７、８、９もしくは１０ナノメートル（ｎｍ）の厚さの、タンタル（Ｔａ）、Ｔａ合金、酸化Ｔａ、Ｔａ２Ｏ５、結晶性タンタル（Ｔａ）、または非晶質Ｔａの層により、被覆、コーティングもしくは積層されている、製品。
【請求項２】
請求項１に記載の製品であって、そのＴｉもしくはＴｉＯ２を含有する生体適合性基材の表面上にマイクロスケール構造または複数のマイクロスケール構造をさらに含むか、または有する、製品。
【請求項３】
生物医学的デバイスの骨内ピン、髄内ロッド、髄内釘（ＩＭ釘）またはインターロッキングネイルまたはキュンチャー釘；またはピン、プレートまたはポスト；またはそれらの同等物として製造されるか、あるいはこれらとしての使用のために製造される、請求項１に記載の製品。
【請求項４】
前記ナノ構造またはナノアーキテクチャは、ナノチューブ、ナノピラー、ナノリボン、ナノワイヤ、ナノロッド、ナノファイバーあるいはそれらの組み合わせのうちの任意のものを複数含む、請求項１に記載の製品。
【請求項５】
細胞または複数の細胞をさらに含む、請求項１に記載の製品。
【請求項６】
請求項１に記載の製品または製造物品であって、
前記生体適合性基材は、
（ａ）チタン（Ｔｉ）、酸化チタン、ＴｉＯ２、またはそれらの組み合わせを含む合金；
（ｂ）Ｔｉ、酸化Ｔｉ、またはそれらの組み合わせを含む合金；
（ｃ）金属系成分；
（ｄ）希土類元素;
（ｅ）ステンレス鋼；
（ｆ）Ｓｉまたは酸化Ｓｉ；
（ｇ）炭素またはダイヤモンド；
（ｈ）セラミック；
（ｉ）ポリマー材料またはプラスチック材料；および
（ｊ）それらの組み合わせ
からなる群のメンバーを含む、製品または製造物品。
【請求項７】
化学物質、化合物、小分子、薬剤、活性薬剤、生物学的薬剤、薬物、トレーサをさらに含む、請求項１に記載の製品。
【請求項８】
新たなまたは向上した細胞成長；新たなまたは向上した骨芽細胞；象牙芽細胞、象牙質芽細胞またはセメント芽細胞の成長；新たなまたは向上した骨または軟骨の成長、あるいは、新たなまたは向上したミネラル化マトリクスの形成のためのインビトロ、エキソビボまたはインビボの細胞培養基材または基材であって、
前記培養基材または前記基材の表面は、
請求項１に記載のナノ構造またはナノアーキテクチャを含有する生体適合性基材
を含む、インビトロ、エキソビボもしくはインビボの細胞培養基材または基材。
【請求項９】
新たなまたは向上した細胞成長；新たなまたは向上した骨芽細胞、象牙芽細胞、象牙質芽細胞またはセメント芽細胞の成長；新たなまたは向上した骨または軟骨の成長、新たなまたは向上したミネラル化マトリクスの形成のためのインビトロ、エキソビボもしくはインビボ支持足場であって、
足場表面であって、
請求項１に記載のナノ構造またはナノアーキテクチャを含有する生体適合性基材
を含む、足場表面
を含む、インビトロ、エキソビボまたはインビボ支持足場。
【請求項１０】
前記製品は、デバイスとして製造されるか、またはデバイスとしての使用のために製造される、請求項１に記載の製品。
【請求項１１】
前記製品は、インプラントとして製造されるか、またはインプラントとしての使用のために製造される、請求項１に記載の製品。
【請求項１２】
前記インプラントは、
（ａ）骨または歯インプラント、関節置換、骨インプラント、骨アンレー、骨支持部位、または骨ねじまたは同等のインプラント；あるいは
（ｂ）整形外科用、歯科用、脊椎用、膝用、関節用または同等のインプラント
である、請求項１１に記載の製品。
【請求項１３】
前記関節置換、骨インプラント、骨アンレー、骨支持部位または骨ねじは、
指の関節の修復または置換、手首の修復または置換、肘の修復または置換、肩の修復または置換、脚の修復または置換、腕の修復または置換、腰の修復または置換、膝の修復または置換、足首の修復または置換、足またはつま先の修復または置換、脊髄の椎間板の修復または置換、胸郭の修復または肋骨の置換、頭蓋骨用のメッシュ、パッチまたは置換、ピン、メッシュまたはロッド、あるいはロッド、ねじまたは骨安定化インプラント
の全部または一部のために製作されるか、またはこれらの全部または一部を置換するために製作される、請求項１２に記載の製品。
【請求項１４】
前記５ｎｍ〜１００ｎｍの厚さの、タンタル（Ｔａ）、Ｔａ合金、酸化Ｔａ、Ｔａ２Ｏ５、結晶性Ｔａ、または非晶質Ｔａの層は、前記生体適合性基材の少なくとも約１％を被覆、コーティングまたは積層している、請求項１に記載の製品。
【請求項１５】
前記生体適合性基材の約１％〜約９９．５％は、５ｎｍ〜１００ｎｍの厚さの、タンタル（Ｔａ）、Ｔａ合金、酸化Ｔａ、Ｔａ２Ｏ５、結晶性Ｔａ、または非晶質Ｔａの層により、被覆、コーティングまたは積層されている、請求項１に記載の製品。
【請求項１６】
前記ナノピラー、ナノリボン、ナノチューブ、ナノファイバー、ナノロッド、またはナノワイヤまたはそれらの構造の組み合わせは、ナノピラー、ナノリボン、ナノチューブ、ナノファイバー、ナノロッド、またはナノワイヤまたはそれらの構造の組み合わせのアレイとして配置または製作される、請求項４に記載の製品。
【請求項１７】
前記アレイは、垂直配列アレイである、請求項１６に記載の製品。
【請求項１８】
前記ナノピラー、ナノリボン、ナノチューブ、ナノファイバー、ナノロッド、またはナノワイヤまたはそれらの構造の組み合わせのアレイは、約２０〜８００ｎｍの範囲の平均直径を有し、かつ約５０〜２，０００ｎｍの範囲の平均高さを有する、請求項１６に記載の製品。
【請求項１９】
前記細胞または複数の細胞は、
ヒト細胞；幹細胞；軟骨細胞；線維芽細胞；破骨細胞；骨芽細胞；歯牙形成または骨形成に関与している細胞；骨細胞；筋細胞；肝臓細胞；肝実質細胞；内皮細胞；脂肪細胞；線維芽細胞性細胞；クッパー細胞；腎臓細胞；血管細胞；皮膚細胞；歯周細胞；象牙芽細胞；象牙質芽細胞；セメント芽細胞；エナメル芽細胞；歯原性外胚葉性間葉組織；およびそれらの組み合わせ
からなる群から選択される、請求項５に記載の製品。
【請求項２０】
前記細胞または複数の細胞は、前記ナノ構造またはナノアーキテクチャの表面に付着されるか、または、前記ナノ構造またはナノアーキテクチャの表面上で成長している、請求項５に記載の製品。
【請求項２１】
骨、軟骨、または成長および付着された骨構造をさらに含む、請求項１に記載の製品。
【請求項２２】
前記骨または付着された骨構造は、整形外科的な骨、歯科的な骨、脊椎骨、ヒトまたは動物の骨を含む、請求項２１に記載の製品。
【請求項２３】
前記骨または軟骨、または成長および付着された骨構造は、前記非晶質タンタルＴａ合金または酸化Ｔａの層上に存在するか、または、前記非晶質タンタルＴａ合金または酸化Ｔａの層と接触している、請求項２１に記載の製品。
【請求項２４】
前記金属系成分は、
（ａ）ＺｒＯ２、ＨｆＯ２、ＮｂＯ、Ｎｂ２Ｏ５、ＭｏＯ２、ＭｏＯ３、ＶＯ２、Ｖ２Ｏ５、ＷＯ２、ＷＯ３、それらの合金または酸化物、またはそれらの酸化物；
（ｂ）Ｔｉ、Ｚｒ、Ｈｆ、Ｎｂ、Ｍｏ、ＶまたはＷの酸化物；
（ｃ）Ａｌ、Ａｇ、Ｃ、Ｆ、Ｍｇ、Ｃａ、Ｓｉ、Ｐ、Ｍｎ、Ｆｅ、Ｃｏ、Ｃｕ、Ｚｎ、Ｐｄ、Ｉｎ、Ｓｎ、Ｓｂ、Ｒｅ、Ｏｓ、Ｉｒ、Ｐｔ、ＡｕまたはＢｉ；および
（ｄ）それらの組み合わせ
からなる群から選択される、請求項６に記載の製品。
【請求項２５】
金属系成分は、少なくとも約４０重量％以上で含んでいる、請求項６に記載の製品。
【請求項２６】
請求項７に記載の製品であって、
（ａ）前記化学物質、化合物、小分子、薬剤、活性薬剤、生物学的薬剤、薬物、またはトレーサは、ペプチド、タンパク質、ポリペプチド、抗体、核酸、ＤＮＡまたはＲＮＡ、ｍｉＲＮＡ、ｓｉＲＮＡ、遺伝子、ベクター、多糖、脂質、成長因子、サイトカイン、抗生物質、ホルモン、治療用薬物、機能性粒子、磁性粒子、金属粒子、セラミック粒子、ポリマー粒子およびそれらの組み合わせからなる群のメンバーを含み、
（ｂ）前記化学物質、化合物、小分子、薬剤、活性薬剤、生物学的薬剤、薬物、またはトレーサは、ナノチューブまたは中空ナノワイヤまたはナノピラーにおいて貯蔵されているか、またはそれらの内部に貯蔵されているか、または、前記ナノ構造または前記ナノアーキテクチャの空間の間またはそれらの内部に貯蔵されているか、または、前記ナノ構造または前記ナノアーキテクチャ上に付着されており、あるいは、
（ｃ）前記ナノ構造またはナノアーキテクチャは、中空ナノチューブ内部、ナノワイヤ内部、またはナノピラー内部に、または、前記ナノ構造間またはナノアーキテクチャ間に、または、前記ナノ構造上またはナノアーキテクチャ上に、前記化学物質、化合物、小分子、薬剤、活性薬剤、生物学的薬剤、薬物、またはトレーサを貯蔵することにより、複数のナノ貯蔵部を形成する、製品。
【請求項２７】
請求項１に記載の製品であって、
（ａ）前記ナノ構造またはナノアーキテクチャは、部分的に閉塞もしくは狭窄しているか、または誘発可能もしくは作動可能であるか、または部分的なボトルネック状構成の開口をさらに含んでいることにより、誘発可能な放出態様、作動可能な放出態様、制御された放出態様、または低速の放出態様で、化学物質、化合物、小分子、薬剤、活性薬剤、生物学的薬剤、薬物またはトレーサの放出が可能であり、
（ｂ）前記ナノ構造またはナノアーキテクチャは、金属材料または酸化物材料の選択的堆積によって、内部に貯蔵された化学物質、化合物、小分子、活性薬剤、生物学的薬剤、薬物またはトレーサの放出速度を減速するための部分的なボトルネック状構成を誘導するように縮小された、ナノ貯蔵部の入口寸法をさらに含み、あるいは、
（ｃ）前記ナノ構造またはナノアーキテクチャは、磁性酸化物粒子で作製された機能性粒子、または、ナノ貯蔵部空間に貯蔵されている前記生物学的薬剤の放出の加速またはスイッチオン、スイッチオフのための遠隔作動されるＲＦ加熱および温度勾配の作成に利用される金属粒子をさらに含む、製品。
【請求項２８】
前記タンタル（Ｔａ）、Ｔａ合金、酸化Ｔａ、Ｔａ２Ｏ５、結晶性Ｔａ、または非晶質Ｔａの層の最小厚さは、少なくとも約１、２、３、４、５、６、７、８、９または１０ナノメートル（ｎｍ）である、請求項１に記載の製品。
【請求項２９】
前記タンタル（Ｔａ）、Ｔａ合金、酸化Ｔａ、Ｔａ２Ｏ５、結晶性Ｔａ、または非晶質Ｔａの層の最小厚さは、少なくとも約５ナノメートル（ｎｍ）である、請求項１に記載の製品。
【請求項３０】
前記ナノ構造またはナノアーキテクチャは、約１〜１０マイクロメートルの高さを有する、請求項１に記載の製品。
【請求項３１】
前記ナノ構造またはナノアーキテクチャは、約１〜１０マイクロメートルの高さを有するナノチューブを含む、請求項３０に記載の製品。
【手続補正２】
【補正対象書類名】明細書
【補正対象項目名】００２０
【補正方法】変更
【補正の内容】
【００２０】
本明細書において挙げた刊行物、特許、特許出願はすべて、あらゆる目的のために参照によって本明細書に明示的に組み入れられる。
本明細書は、例えば、以下を提供する。
（項目１）
ナノ構造またはナノアーキテクチャを含む製品または製造物品またはデバイスまたはインプラントであって、
該ナノ構造または該ナノアーキテクチャは、その表面の一部、実質的に全部、または全部が被覆またはコーティングされ、コーティングまたは外側被覆体または外側層は、全体、またはその実質的に全体、または一部に、タンタル（Ｔａ）、ＴａもしくはＴａ合金、酸化ＴａもしくはＴａ２Ｏ５のコーティング、結晶性タンタル（Ｔａ）、または非晶質Ｔａが含まれ、
必要に応じて、該コーティング、外側被覆体または外側層は、少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、またはそれよりも多くのタンタル（Ｔａ）、Ｔａ合金、ＴａもしくはＴａ合金の酸化物またはＴａ２Ｏ５のコーティング、結晶性タンタル（Ｔａ）、または非晶質Ｔａを含むか、またはこれらで構成され、
必要に応じて、該ナノ構造または該ナノアーキテクチャの少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、タンタル（Ｔａ）、Ｔａ合金、ＴａもしくはＴａ合金の酸化物またはＴａ２Ｏ５のコーティング、結晶性タンタル（Ｔａ）、または非晶質Ｔａで被覆、コーティングまたは積層され、
必要に応じて、該製品、製造物品、デバイスもしくはインプラント、または該製品、製造物品、デバイスもしくはインプラントの表面、または該製品、製造物品、デバイスもしくはインプラントのコーティングもしくは外側被覆体、外側層もしくは外側表面の少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、該ナノ構造または該ナノアーキテクチャで被覆、コーティングまたは積層されている、
製品または製造物品またはデバイスまたはインプラント。
（項目２）
表面上に、マイクロスケール構造（単数または複数）をさらに含むか、または有し、必要に応じて、該マイクロスケール構造（単数または複数）の少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、該ナノ構造または該ナノアーキテクチャで被覆、コーティングまたは積層されている、項目１に記載の製品、製造物品、デバイスまたはインプラント。
（項目３）
生物医学的デバイスもしくはインプラント、整形外科用、歯科用、脊椎用、膝用、関節用もしくは同等のインプラント、または骨内ピン、髄内ロッド、髄内釘（ＩＭ釘）もしくはインターロッキングネイルもしくはキュンチャー釘、または骨インプラントもしくは歯インプラント、または関節置換インプラント、またはピン、プレートもしくはポスト、または同等物として製造されるか、またはこれらとしての使用のために製造される、項目１に記載の製品、製造物品、デバイスまたはインプラント。
（項目４）
上記ナノ構造またはナノアーキテクチャが、ナノチューブ、ナノピラー、ナノリボン、ナノワイヤ、ナノロッドもしくはナノファイバーまたはそれらの同等物、あるいは複数のナノチューブ、ナノリボン、ナノピラー、ナノロッド、ナノファイバーもしくはナノワイヤまたはそれらの同等物、あるいはナノピラー、ナノリボン、ナノチューブ、ナノファイバー、ナノロッドまたはナノワイヤのアレイ、あるいはそれらの組合せの構造を含み、
必要に応じて、該アレイは、垂直配列アレイまたは略垂直配列アレイであり、
必要に応じて、該ナノピラー、ナノリボン、ナノチューブ、ナノファイバー、ナノロッドまたはナノワイヤのアレイ、あるいはそれらの組合せの構造は、約２０〜８００ｎｍの範囲の平均直径を有し、約５０〜２，０００ｎｍの範囲の平均高さを有する、
項目１に記載の製品、製造物品、デバイスまたはインプラント。
（項目５）
タンタル（Ｔａ）、Ｔａ合金、ＴａもしくはＴａ合金の酸化物、またはＴａ２Ｏ５、結晶性Ｔａ、または非晶質Ｔａのコーティングまたは外側被覆体または外側層の厚さが、
最大で約０．１ｍｍ（１００マイクロメートル）、０．２、０．３、０．４、０．５、０．６、０．７、０．８、０．９もしくは１．０ｍｍ、または
約０．０１ｍｍ（１０マイクロメートル）、０．０２、０．０３、０．０４、０．０５、０．０６、０．０７、０．０８、０．０９もしくは０．１０ｍｍ未満、または
約１、２、３、４、５、６、７、８、９もしくは１０マイクロメートル未満、または
約０．１マイクロメートル（１００ｎｍ）、０．２、０．３、０．４、０．５、０．６、０．７、０．８、０．９もしくは１．０ｎｍ未満であるか、あるいは
最小厚さが、少なくとも約１、２、３、４、５、６、７、８、９もしくは１０ナノメートル（ｎｍ）である、
項目１に記載の製品、製造物品、デバイスまたはインプラント。
（項目６）
（ａ）細胞もしくは複数の細胞であって、
必要に応じて、該細胞（単数もしくは複数）は、ヒト細胞、または幹細胞、または軟骨細胞、線維芽細胞、破骨細胞もしくは骨芽細胞、または歯牙形成もしくは骨形成に関与している細胞、または骨細胞、筋細胞、肝臓細胞、肝実質細胞、内皮細胞、脂肪細胞、線維芽細胞性細胞、クッパー細胞、腎臓細胞、血管細胞、皮膚細胞、歯周細胞、象牙芽細胞、象牙質芽細胞、セメント芽細胞、エナメル芽細胞もしくは歯原性外胚葉性間葉組織、またはそれらの任意の組合せであり、
必要に応じて、該細胞（単数もしくは複数）は、上記ナノ構造またはナノアーキテクチャの表面に付着しているか、または該表面上で成長している、細胞もしくは複数の細胞、および／または
（ｂ）骨もしくは軟骨、あるいは成長し付着させた骨構造であって、必要に応じて、該骨または付着させた骨構造は、全部もしくは一部が、整形外科的な骨、歯科的な骨、脊椎骨、ヒトもしくは動物の骨を構成し、必要に応じて、該骨もしくは軟骨、あるいは成長し付着させた骨構造は、Ｔａまたは酸化Ｔａのコーティングの上面もしくは外側表面上に存在している、骨もしくは軟骨、あるいは成長し付着させた骨構造
をさらに備えている、項目１に記載の製品、製造物品、デバイスまたはインプラント。
（項目７）
上記コーティング、外側被覆体、外側表面または外側層が、物理気相成長法、スパッタリングもしくは蒸着法、またはレーザーアブレーションもしくはプラズマ溶射法、または化学気相成長法、あるいは化学的／電気化学的堆積法によって付加される、項目１に記載の製品、製造物品、デバイスまたはインプラント。
（項目８）
上記製品、製造物品、デバイスもしくはインプラント、または該製品、製造物品、デバイスもしくはインプラントのベースもしくは外側表面もしくは外側層、または上記ナノ構造もしくはナノアーキテクチャまたはナノ構造もしくはナノアーキテクチャのベースが、
金属、チタン（Ｔｉ）、酸化チタン、ＴｉＯ２、もしくはそれらの組合せ、
Ｔｉもしくは酸化Ｔｉを少なくとも約４０％、４５％、５０％、５５％、６０％、６５％、７０％、７５重量％以上で含有しているか、もしくは含んでいる合金であって、必要に応じて合金化元素を含んでいる、合金、
金属系成分、ＺｒＯ２、ＨｆＯ２、ＮｂＯもしくはＮｂ２Ｏ５、ＭｏＯ２もしくはＭｏＯ３、ＶＯ２もしくはＶ２Ｏ５、ＷＯ２もしくはＷＯ３、またはそれらの任意の合金もしくは酸化物、またはそれらの酸化物、またはＴｉ、Ｚｒ、Ｈｆ、Ｎｂ、Ｍｏ、ＶもしくはＷの酸化物を、必要に応じて、少なくとも約４０％、４５％、５０％、５５％、６０％、６５％、７０％、７５重量％以上（ここで、必要に応じて、該金属系成分は、複数の金属もしくは元素を含むものであるか、または、Ａｌ、Ａｇ、Ｃ、Ｆ、Ｍｇ、Ｃａ、Ｓｉ、Ｐ、Ｍｎ、Ｆｅ、Ｃｏ、Ｃｕ、Ｚｎ、Ｐｄ、Ａｇ、Ｉｎ、Ｓｎ、Ｓｂ、Ｒｅ、Ｏｓ、Ｉｒ、Ｐｔ、ＡｕもしくはＢｉまたは希土類元素のうちの１種類またはそれよりも多くあるいはそれらの組み合わせを含む）、または
ステンレス鋼、Ｓｉ、酸化Ｓｉ、炭素、ダイヤモンド、貴金属、Ａｕ、Ａｇ、Ｐｔもしくはそれらの合金、または複合金属、
ジルコニアもしくはジルコニアまたはそれらの任意の合金もしくは酸化物、
コバルト−クロム合金、
セラミック材料またはポリマー材料またはプラスチック材料、
あるいはそれらの任意の組合せ
を含む、項目１に記載の製品、製造物品、デバイスまたはインプラント。
（項目９）
上記ナノ構造、ナノアーキテクチャまたはナノチューブが陽極酸化されたものであり、
必要に応じて、該ナノ構造、ナノアーキテクチャまたはナノチューブは、Ｔｉ金属またはＴｉ含有合金の表面の陽極酸化によって形成されたナノ構造、ナノアーキテクチャまたはナノチューブの層もしくはアレイであるか、あるいは
非Ｔｉ含有基材、ベース、表面またはインプラント上のＴｉまたはＴｉ含有合金のコーティング厚膜層の陽極酸化によって形成されたナノ構造、ナノアーキテクチャまたはナノチューブの層もしくはアレイである、
項目１に記載の製品、製造物品、デバイスまたはインプラント。
（項目１０）
化学物質、化合物、小分子、薬剤、活性薬剤、生物学的薬剤、薬物、トレーサをさらに含み、
必要に応じて、該化学物質、化合物、小分子、薬剤、活性薬剤、生物学的薬剤、薬物またはトレーサは、ペプチド、タンパク質、ポリペプチド、抗体、核酸、ＤＮＡもしくはＲＮＡ、ｍｉＲＮＡ、ｓｉＲＮＡ、遺伝子、ベクター、多糖、脂質、成長因子、サイトカイン、抗生物質、ホルモン、治療用薬物、機能性粒子、磁性粒子、金属粒子、セラミック粒子、ポリマー粒子またはそれらの組み合わせを含み、
必要に応じて、該化学物質、化合物、小分子、薬剤、活性薬剤、生物学的薬剤、薬物またはトレーサは、ナノチューブもしくは中空ナノワイヤもしくはナノピラーにおいて、もしくはそれらの内部に、または該ナノ構造もしくは該ナノアーキテクチャの間隔もしくはそれらの内部に貯蔵されているか、あるいは該ナノ構造もしくは該ナノアーキテクチャの上面に付着され、
必要に応じて、該ナノ構造または該ナノアーキテクチャは、該ナノ構造内または該ナノアーキテクチャ内（ナノワイヤの中、または中空ナノチューブもしくはナノピラーの中など）、または該ナノ構造間もしくは該ナノアーキテクチャ間、または該ナノ構造上もしくは該ナノアーキテクチャ上に、該化学物質、化合物、小分子、薬剤、活性薬剤、生物学的薬剤、薬物またはトレーサを貯蔵することによって、複数のナノ貯蔵部を形成し、
必要に応じて、該ナノ構造または該ナノアーキテクチャは、部分的に閉塞もしくは狭窄している開口、または誘発可能もしくは作動可能である開口、または部分的なボトルネック状構成の開口をさらに備えていることにより、誘発可能な放出態様、作動可能な放出態様、制御された放出態様、または低速の放出態様で、該化学物質、化合物、小分子、薬剤、活性薬剤、生物学的薬剤、薬物またはトレーサの放出が可能であり、
必要に応じて、ナノ貯蔵部の入口寸法は、金属材料または酸化物材料の選択的堆積によって、内部に貯蔵された該化学物質、化合物、小分子、薬剤、活性薬剤、生物学的薬剤、薬物またはトレーサの放出速度を減速するための部分的なボトルネック状構成を誘導するように縮小され、
必要に応じて、該機能性粒子は、磁性酸化物粒子で作製されたものであり得るか、または金属粒子が、ナノ貯蔵部空間に貯蔵されている該生物学的薬剤の放出の加速またはスイッチオン、スイッチオフのための遠隔作動されるＲＦ加熱および温度勾配の作成に利用される、
項目１に記載の製品、製造物品、デバイスまたはインプラント。
（項目１１）
新たなもしくは向上した細胞成長、新たなもしくは向上した骨芽細胞、象牙芽細胞、象牙質芽細胞もしくはセメント芽細胞の成長、新たなもしくは向上した骨もしくは軟骨の成長、および／または、新たなもしくは向上したミネラル化マトリクスの形成のためのインビトロ、エキソビボまたはインビボ細胞培養基材（単数または複数）であって、
該培養基材（単数または複数）の表面が、
（ａ）ナノ構造またはナノアーキテクチャであって、
該ナノ構造または該ナノアーキテクチャは、その表面の一部、実質的に全部、または全部が、被覆またはコーティングされ、コーティングまたは外側被覆体または外側層は、全体またはその実質的に全体、または一部に、タンタル（Ｔａ）、Ｔａ合金、酸化ＴａもしくはＴａ２Ｏ５のコーティング、タンタル（Ｔａ）、またはＴａ合金もしくはＴａ合金酸化物を含み、
必要に応じて、該コーティング、外側被覆体または外側層は、少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、またはそれよりも多くのタンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物を含むか、またはこれらで構成され、
必要に応じて、該ナノ構造または該ナノアーキテクチャの少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、タンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物で被覆、コーティングまたは積層されている、
ナノ構造またはナノアーキテクチャ、または
（ｂ）項目１〜１０のいずれかに記載のナノ構造を含む表面またはナノアーキテクチャを含む表面
を含む、
インビトロ、エキソビボまたはインビボ細胞培養基材（単数または複数）。
（項目１２）
新たなもしくは向上した細胞成長、新たなもしくは向上した骨芽細胞、象牙芽細胞、象牙質芽細胞もしくはセメント芽細胞の成長、新たなもしくは向上した骨もしくは軟骨の成長、および／または、新たなもしくは向上したミネラル化マトリクスの形成のためのインビトロ、エキソビボまたはインビボ支持足場であって、
（ａ）ナノ構造またはナノアーキテクチャであって、
該ナノ構造または該ナノアーキテクチャは、その表面の一部、実質的に全部、または全部が、被覆またはコーティングされ、コーティングまたは外側被覆体または外側層は、全体またはその実質的に全体、または一部に、タンタル（Ｔａ）、Ｔａ合金、酸化ＴａもしくはＴａ２Ｏ５のコーティング、タンタル（Ｔａ）、またはＴａ合金もしくはＴａ合金酸化物を含み、
必要に応じて、該コーティング、外側被覆体または外側層は、少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、またはそれよりも多くのタンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物を含むか、またはこれらで構成され、
必要に応じて、該ナノ構造または該ナノアーキテクチャの少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、タンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物で被覆、コーティングまたは積層されている、
ナノ構造またはナノアーキテクチャ、または
（ｂ）項目１〜１１のいずれかに記載のナノ構造を含む表面またはナノアーキテクチャを含む表面
を含む足場表面
を含むインビトロ、エキソビボまたはインビボ支持足場。
（項目１３）
項目１〜１０のいずれかに記載の製品、製造物品、デバイスもしくはインプラント、または項目１１に記載のインビトロ、エキソビボまたはインビボ培養基材（単数または複数）、または項目１２に記載のインビトロ、エキソビボまたはインビボ支持足場であって、
該製品、製造物品、デバイスもしくはインプラント、または該培養基材（単数または複数）、または該支持足場は、骨インプラントまたは骨アンレーまたは骨支持部位のためのインプラント上に存在しているか、またはこれらの一部であり、必要に応じて、該骨インプラント、アンレーまたは支持体は、
・指の関節の修復もしくは置換、
・手首の修復もしくは置換、
・肘の修復もしくは置換、
・肩の修復もしくは置換、
・脚の修復もしくは置換、
・腕の修復もしくは置換、
・腰の修復もしくは置換、
・膝の修復もしくは置換、
・足首の修復もしくは置換、
・足もしくはつま先の修復もしくは置換、
・脊髄の椎間板の修復もしくは置換、
・胸郭の修復もしくは肋骨の置換、
・頭蓋骨用のメッシュ、パッチもしくは置換、
・ピン、メッシュもしくはロッド、または
・ロッド、ねじもしくは骨安定化インプラント
のために製作されるか、またはこれらの全部もしくは一部と置換される、項目１〜１０のいずれかに記載の製品、製造物品、デバイスもしくはインプラント、または項目１１に記載のインビトロ、エキソビボまたはインビボ培養基材（単数または複数）、または項目１２に記載のインビトロ、エキソビボまたはインビボ支持足場。
（項目１４）
インビボで
（ａ）ナノ構造またはナノアーキテクチャであって、
該ナノ構造または該ナノアーキテクチャは、その表面の一部、実質的に全部、または全部が、被覆またはコーティングされ、コーティングまたは外側被覆体または外側層は、全体またはその実質的に全体、または一部に、タンタル（Ｔａ）、Ｔａ合金、酸化ＴａもしくはＴａ２Ｏ５のコーティング、タンタル（Ｔａ）、またはＴａ合金もしくはＴａ合金酸化物を含み、
必要に応じて、該コーティング、外側被覆体または外側層は、少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、またはそれよりも多くのタンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物を含むか、またはこれらで構成され、
必要に応じて、該ナノ構造または該ナノアーキテクチャの少なくとも約１％、２％、３％、４％、５％、６％、７％、８％、９％、１０％、１１％、１２％、１３％、１４％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、もしくはそれよりも多く、または約９９．９％もしくはそれよりも多くまで、または約１％〜９９．５％が、タンタル（Ｔａ）、Ｔａ合金、酸化ＴａもしくはＴａ２Ｏ５のコーティング、結晶性タンタル（Ｔａ）、非晶質Ｔａ、またはＴａ合金もしくはＴａ合金酸化物で被覆、コーティングまたは積層されている、
ナノ構造またはナノアーキテクチャ、
（ｂ）項目１〜１０のいずれかに記載のナノ構造を含む表面もしくはナノアーキテクチャを含む表面、または
（ｃ）項目１〜１０のいずれかに記載の製品、製造物品、デバイスもしくはインプラント、あるいは項目１１に記載のインビトロ、エキソビボもしくはインビボ培養基材（単数もしくは複数）、あるいは項目１２に記載のインビトロ、エキソビボもしくはインビボ支持足場
を埋め込むことを含む、新たなもしくは向上した細胞成長、新たなもしくは向上した骨芽細胞、象牙芽細胞、象牙質芽細胞もしくはセメント芽細胞の成長、新たなもしくは向上した骨もしくは軟骨の成長、および／または、新たなもしくは向上したミネラル化マトリクスの形成を開始または誘導するための方法。
（項目１５）
二相マスク層の陽極酸化、形成および選択的相除去を使用して、骨増強用ナノチューブ構成または骨増強用ナノピラー構成を製作する方法であって、ジブロックコポリマー層、スピノーダル分解性合金層、または二相型合金膜を使用することと、続いて、バイオマテリアルの表面を選択的にエッチングすることによりナノチューブ表面構成またはナノピラー表面構成を生成することとを含む、方法。